ЦЕОЛИТНЫЕ КАТАЛИЗАТОРЫ, СТОЙКИЕ К НАТРИЮ, И СПОСОБЫ ИХ ПОЛУЧЕНИЯ

1. Катализатор содержащий
(a) цеолит,
(b) соединение иттрия и
(c) натрий, причем количество натрия, присутствующего в катализаторе, составляет, по меньшей мере, 18,6 мкг на квадратный метр площади поверхности цеолита.
2. Катализатор по п. 1, где цеолит представляет собой фожазит.
3. Катализатор по п. 1, где цеолит выбран из группы, состоящей из цеолита типа Y, цеолита типа Х типа, цеолита Бета и их термически обработанных производных.
4. Катализатор по п. 1, где цеолит представляет собой цеолит типа Y.
5. Катализатор по п. 1, в котором натрий присутствует в количестве в диапазоне от 22 до 50 мкг на квадратный метр площади поверхности цеолита.
6. Катализатор по п. 1, в котором иттрий вводят обменом в цеолит, причем иттрий присутствует в катализаторе в количестве в диапазоне от 0,5 до 15 мас.% в расчете на цеолит.
7. Катализатор по п. 1, дополнительно содержащий матрицу неорганического оксида.
8. Катализатор по п. 7, в котором матрица неорганического оксида содержит соединение, которое выбирают из группы, состоящей из оксида алюминия, диоксида кремния, алюмосиликата, и их смесей.
9. Катализатор по п. 7, в котором матрица неорганического оксида содержит оксид алюминия, образовавшийся из пептизированного оксида алюминия.
10. Катализатор по п. 9, в котором пептизированный оксид алюминия получен на основе псевдобемита или бемита.
11. Катализатор по п. 7, в котором матрица неорганического оксида содержит диоксид кремния из золя диоксида кремния.
12. Катализатор по п. 1, который имеет форму частиц, имеющих средний размер в диапазоне от 20 до 150 микрон.
13. Катализатор по п. 1, который дополнительно содержит редкоземельный элемент при отношении масс РЗЭ/иттрий от 0,01 до 1.
14. Катализатор по п. 1, содержащий цеолит в диапазоне от 1 до 80% от массы катализатора, натрий присутствует в количестве в диапазоне от 22 до 50 мкг на квадратный метр площади поверхности цеолита, и соединение иттрия присутствует в диапазоне от 0,5 до 15% от массы цеолита.
15. Способ получения катализатора, который включает:
(a) выбор цеолита, имеющего содержание натрия, по меньшей мере, 1,3 мас.%,
(b) объединение цеолита с соединением иттрия, и
(c) образование катализатора, содержащего цеолит, натрий и соединение иттрия.
16. Способ по п. 15, где цеолит на стадии (b) дополнительно объединяют с предшественником неорганической матрицы.
17. Способ по п. 16, где предшественник неорганической оксидной матрицы включает в себя соединение из группы, состоящей из оксида алюминия, диоксида кремния, алюмосиликата и их смесей.
18. Способ по п. 16, где предшественник неорганического оксида представляет собой пептизированный оксид алюминия.
19. Способ по п. 18, где пептизированный оксид алюминия получают на основе гидратированного оксида алюминия.
20. Способ по пункту 18, где пептизированный оксид алюминия получают на основе псевдобемита или бемита.
21. Способ по п. 15, где катализатор образуют путем распылительной сушки комбинации на стадии (с).
22. Способ по п. 21, где катализатор находится в виде частиц, имеющих средний размер в диапазоне от 20 до 150 микрон.
23. Способ по п. 15, где соединение иттрия представляет собой соль иттрия, растворимую в воде или в кислоте.
24. Способ по п. 15, где соединение иттрия выбирают из группы, состоящей из галогенида иттрия, нитрата иттрия, карбоната иттрия, сульфата иттрия, оксида иттрия и гидроксида иттрия.
25. Способ по п. 15, где соединение иттрия дополнительно содержит редкоземельный элемент при отношении масс оксид редкоземельного элемента/оксид иттрия в диапазоне от 0,01 до 1.
26. Способ по п. 15, где цеолит выбирают из группы, состоящей из цеолита типа Y, цеолита типа X, цеолита Бета и их термически обработанных производных.
27. Способ по п. 26, где цеолит представляет собой цеолит USY.
28. Способ по п. 15, где цеолит содержит натрий в диапазоне от 22 до 50 мкг на квадратный метр площади поверхности цеолита.
29. Способ по п. 16, где натрийсодержащий цеолит, соединение иттрия и предшественник неорганической оксидной матрицы объединяют в водной среде и подвергают распылительной сушке, получая частицы, имеющие средний размер в диапазоне от 20 до 150 микрон.
30. Способ каталитического крекинга, который включает в себя:
(a) введение углеводородного сырья в реакционную зону установки каталитического крекинга, зону отпаривания и зону регенерации, причем сырье отличается тем, что имеет содержание натрия в диапазоне от 0,5 до 5 м.д. и имеет температуру начала кипения приблизительно от 120°C и температуру конца кипения приблизительно до 850°C;
(b) каталитический крекинг указанного сырья в указанной реакционной зоне при температуре приблизительно от 400°C до 700°C, за счет осуществления контакта сырья с флюидизированным катализатором крекинга, содержащим:
(i) цеолит,
(ii) иттрий в диапазоне от 5 до 15 мас.% в расчете на цеолит, и
(iii) необязательно матрицу неорганического оксида,
(c) отпаривание частиц извлеченного использованного катализатор с помощью отпаривающего флюида в зоне отпаривания для удаления углеводородного материала из катализатора; и
(d) извлечение отпаренного углеводородного материала из зоны отпаривания и циркуляцию частиц отпаренного использованного катализатора в регенератор или зону регенерации; и регенерацию указанного катализатора крекинга в зоне регенерации путем выжигания значительного количества кокса на указанном катализаторе, с добавкой такого количества топливного компонента, чтобы поддерживать температуру регенерированного катализатора, которая обеспечит протекание каталитического крекинга в реакторе, при температуре приблизительно от 400°C до 700°C; и
(e) рециркуляцию указанного регенерированного горячего катализатора в реакционную зону.